(57)【要約】  偏光ビームスプリッタが、ポリエステル偏光フィルムと、ポリエステル偏光フィルム上に配置された接着剤層と、接着剤層上に配置された第１の硬質カバーと、ポリエステル偏光フィルムに隣接して配置された第２の硬質カバーとを含む。接着剤層が、接着剤およびヒンダードアミン、ベンゾフェノン、またはトリアジンを含む。
2008537605.tif 000002
【特許請求の範囲】
【請求項１】
ポリエステル偏光フィルムと、
接着剤と、ヒンダードアミン、ベンゾフェノンおよびトリアジンからなる群から選択された光安定剤とを含む、前記ポリエステル偏光フィルム上に配置された接着剤層と、
前記接着剤層上に配置された第１の硬質カバーと、
前記ポリエステル偏光フィルムに隣接して配置された第２の硬質カバーとを含む偏光ビームスプリッタ。
【請求項２】
前記第１のカバーがプリズムであり、前記第２のカバーがプリズムである、請求項１に記載の偏光ビームスプリッタ。
【請求項３】
前記第１のカバーがガラスプリズムであり、前記第２のカバーがガラスプリズムである、請求項１に記載の偏光ビームスプリッタ。
【請求項４】
前記ポリエステル偏光フィルムが多層ポリエステル偏光フィルムである、請求項１に記載の偏光ビームスプリッタ。
【請求項５】
前記ポリエステル偏光フィルムが多層反射偏光フィルムである、請求項１に記載の偏光ビームスプリッタ。
【請求項６】
前記ポリエステル偏光フィルムが整合ｚ屈折率多層反射偏光フィルムである、請求項１に記載の偏光ビームスプリッタ。
【請求項７】
前記接着剤層がヒンダードアミンおよびトリアジンを含む、請求項１に記載の偏光ビームスプリッタ。
【請求項８】
前記接着剤層が、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジンを含む、請求項１に記載の偏光ビームスプリッタ。
【請求項９】
前記接着剤層が、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジン、およびデカン二酸、ビス（２，２，６，６−テトラメチル−１−（オクチルオキシ）−４−ピペリジニル）エステルを含む、請求項１に記載の偏光ビームスプリッタ。
【請求項１０】
光を生成する光源と、
前記光源から生成された光に画像を載せて、画像光を形成するイメージングコアであって、前記イメージングコアが、少なくとも１つの偏光ビームスプリッタと少なくとも１つのイメージャとを含み、前記偏光ビームスプリッタが、
ポリエステル偏光フィルムと、
前記ポリエステル偏光フィルム上および前記光源と前記ポリエステル偏光フィルムとの間に配置された、接着剤と紫外線吸収剤とを含む接着剤層と、
前記接着剤層上に配置された第１の硬質カバーと、
前記ポリエステル偏光フィルムに隣接して配置された第２の硬質カバーと、を含むイメージングコアと、
前記光源と前記イメージングコアとの間に配置された紫外線フィルターと、
前記イメージングコアから前記画像光を投影するための投影レンズシステムと、を含む投影システム。
【請求項１１】
前記ポリエステル偏光フィルムが多層反射偏光フィルムを含む、請求項１０に記載の投影システム。
【請求項１２】
前記ポリエステル偏光フィルムが整合ｚ屈折率多層反射偏光フィルムを含む、請求項１０に記載の投影システム。
【請求項１３】
前記紫外線吸収剤がベンゾフェノンまたはトリアジンを含む、請求項１０に記載の投影システム。
【請求項１４】
前記接着剤層がヒンダードアミンをさらに含む、請求項１０に記載の投影システム。
【請求項１５】
前記接着剤層がヒンダードアミンおよびトリアジンを含む、請求項１０に記載の投影システム。
【請求項１６】
ポリエステルフィルムを安定化する方法であって、
接着剤と紫外線吸収剤とを含む接着剤層をポリエステルフィルム上に配置する工程と、
少なくとも９９％が４００ナノメートルを超える波長を有する光を前記接着剤層を通過させ、次に前記ポリエステルフィルムを通過させる工程とを含む方法。
【請求項１７】
光を通過させる工程が、少なくとも９９％が４２５ナノメートルを超える波長を有する光を前記接着剤層を通過させ、次に前記ポリエステルフィルムを通過させる工程を含む、請求項１６に記載の方法。
【請求項１８】
光を前記接着剤層を通過させる工程の前に光を紫外線フィルターを通過させる工程をさらに含む、請求項１６に記載の方法。
【請求項１９】
配置する工程が、接着剤と、ベンゾフェノンおよびトリアジンからなる群から選択された紫外線吸収剤とを含む接着剤層をポリエステルフィルム上に配置する工程を含む、請求項１６に記載の方法。
【請求項２０】
配置する工程が、ヒンダードアミンをさらに含む接着剤層をポリエステルフィルム上に配置する工程を含む、請求項１６に記載の方法。
【請求項２１】
配置する工程が、接着剤と、トリアジンと、ヒンダードアミンとを含む接着剤層をポリエステルフィルム上に配置する工程を含む、請求項１６に記載の方法。
【発明の詳細な説明】
【技術分野】
【０００１】
本開示は一般に、偏光ビームスプリッタ、およびたとえば情報を表示するためのシステムにおけるかかるデバイスの使用に関し、さらに詳細には、投影システムに関する。
【背景技術】
【０００２】
光学イメージングシステムは通常、光ビームに画像を載せる光弁または光弁アレイとも呼ばれる透過型または反射型液晶ディスプレイ（ＬＣＤ）イメージャを含む。透過型光弁は通常、半透明であり、光を通過させることができる。反射型光弁は、入力ビームを反射して、画像を形成する。
【０００３】
多くのＬＣＤイメージャは、入射光の偏光を回転する。言い換えれば、偏光は、最も暗い状態についてはその偏光状態が実質的に変えられず、または所望のグレースケールを提供するように付与される偏光回転度を有するイメージャによって反射される（または透過される）かのいずれかである。９０°の回転が、これらのシステムで最も明るい状態を提供する。したがって、偏光ビームは一般に、ＬＣＤイメージャ用の入力ビームとして用いられる。望ましいコンパクトな配置構成は、偏光ビームスプリッタ（ＰＢＳ）と反射型イメージャとの間の折り畳まれた光路を含み、照明ビームおよびイメージャから反射される投影画像は、ＰＢＳとイメージャとの間の同一の物理的空間を共有する。ＰＢＳは、偏光回転された画像光から入射光を分離する。プロジェクタシステムに用いられる従来のＰＢＳは、マックネイル型偏光子と呼ばれることもあり、ブリュースター角で配置される無機誘電フィルムの積層を用いる。ｓ偏光を有する光は反射され、ｐ偏光状態の光は偏光子中を透過される。
【発明の開示】
【課題を解決するための手段】
【０００４】
一般に、本開示は、投影システムの性能を向上するための装置に関する。特に、本開示は、安定性および偏光ビームスプリッタ（ＰＢＳ）の寿命の向上を伴うイメージングコアに基づいている。
【０００５】
本開示の一実施形態は、ポリエステル偏光フィルムと、前記ポリエステル偏光フィルム上に配置された接着剤層と、前記接着剤層上に配置された第１の硬質カバーと、前記ポリエステル偏光フィルムに隣接して配置された第２の硬質カバーとを含む偏光ビームスプリッタ（ＰＢＳ）を提供する。前記接着剤層は、接着剤と、ヒンダードアミン、ベンゾフェノン、またはトリアジンタイプの安定剤とを含む。いくつかの実施形態において、偏光フィルムが多層反射偏光フィルムである。いくつかの実施形態において、偏光フィルムが整合ｚ屈折率多層反射偏光フィルムである。
【０００６】
別の実施形態において、投影システムが開示される。前記投影システムは、光を生成する光源と、前記光源から生成された光に画像を載せて、画像光を形成するイメージングコアと、前記光源と前記イメージングコアの少なくとも一部との間に配置された紫外線フィルターと、前記イメージングコアから前記画像光を投影するための投影レンズシステムとを含む。前記イメージングコアは、少なくとも１つの偏光ビームスプリッタと少なくとも１つのイメージャとを含む。前記偏光ビームスプリッタは、ポリエステル偏光フィルムと、前記ポリエステル偏光フィルム上および前記光源と前記ポリエステル偏光フィルムとの間に配置された、接着剤層と、前記接着剤層上に配置された第１の硬質カバーと、前記ポリエステル偏光フィルムに隣接して配置された第２の硬質カバーとを含む。前記接着剤層は、接着剤と、ヒンダードアミン、ベンゾフェノン、またはトリアジンタイプの安定剤とを含む。
【０００７】
さらなる実施形態において、ポリエステルフィルムを安定化する方法が開示される。前記方法は、接着剤層をポリエステルフィルム上に配置する工程と、少なくとも９９％が４００ナノメートルを超える波長を有する光を前記接着剤層を通過させ、次に前記ポリエステルフィルムを通過させる工程とを含む。前記接着剤層は、接着剤と、紫外線吸収剤とを含む。
【０００８】
本開示は、添付図面と共に、本開示の種々の実施形態の以下の詳細な説明を検討すれば、より完全に理解されるであろう。
【発明を実施するための最良の形態】
【０００９】
以下の説明は、図面を参照して読まれるべきであり、異なった図面において同様の要素は同様に番号が付けられる。図面は、必ずしも縮尺通りではなく、選択された例示的な実施形態を表し、本開示の範囲を限定することを意図しない。構成、寸法、および材料の例は様々な要素について示されるが、当業者は、提供された実施例の多くは、利用されてもよい適した代替物を有することを理解するであろう。
【００１０】
特に記載しない限り、本明細書および特許請求の範囲において用いられる、特徴サイズ、量、および物理的性質を表す全ての数は、あらゆる場合において用語「約」によって修飾されるものとして理解されなければならない。したがって、相反する記載がない限り、前述の明細書および添付された特許請求の範囲に示された数のパラメータは、ここに開示された教示を利用して当業者が得ようとする所望の性質に応じて変化しうる近似値である。
【００１１】
重量パーセント（ｗｅｉｇｈｔ  ｐｅｒｃｅｎｔ）、重量パーセント（ｐｅｒｃｅｎｔ  ｂｙ  ｗｅｉｇｈｔ）、重量パーセント（％  ｂｙ  ｗｅｉｇｈｔ）、重量パーセント（％ｗｔ）等は、その物質の重量を組成物の重量で割り、１００を掛けた値としての物質の濃度を指す同義語である。
【００１２】
端点による数の範囲の記載には、その範囲内に包括されたすべての数（例えば、１〜５には、１、１．５、２、２．７５、３、３．８０、４、および５を含める）およびその範囲内の任意の範囲を含める。
【００１３】
本明細書および添付された特許請求の範囲において用いられるとき、単数形（「ａ」、「ａｎ」、および「ｔｈｅ」）は、内容が特に要求しない限り複数の指示物を有する実施形態を包含する。例えば、「光安定剤（ａ  ｌｉｇｈｔ  ｓｔａｂｉｌｉｚｅｒ）」を含有する組成物への言及は、１つ、２つ以上の光安定剤を有する実施形態を包含する。本明細書および添付された特許請求の範囲において用いられるとき、用語「または」は一般に、内容が特に要求しない限り「および／または」を含めるその意味において使用される。
【００１４】
本開示は一般に、２００５年３月３１日に出願された「ＰＯＬＡＲＩＺＩＮＧ  ＢＥＡＭ  ＳＰＬＩＴＴＥＲ  ＡＳＳＥＭＢＬＹ  ＨＡＶＩＮＧ  ＲＥＤＵＣＥＤ  ＳＴＲＥＳＳ」と題された３Ｍ代理人整理番号６０５４３ＵＳ００２に関する。
【００１５】
本開示は、光学イメージャに適用可能である。特に、本開示は、偏光ビームスプリッタ（ＰＢＳ）の改良された安定性および寿命を有するイメージングコアに基づいている。開示されたＰＢＳは、ＰＢＳの安定性および／または寿命を改良する光安定剤を含有する接着剤層を含む。
【００１６】
種々の光学イメージャシステムにおいて、本開示のＰＢＳを用いることができる。「光学イメージャシステム」なる用語には、本明細書で用いられるとき、目視者が見るための画像を生成する種々の光学システムを含めることが意図される。たとえば、前面投影型システムおよび背面投影型システム、投影ディスプレイ、頭部装着型ディスプレイ、仮想ビューア、ヘッドアップディスプレイ、光学計算システム、光学相関システム、他の光学表示システムおよびディスプレイシステムにおいて、本開示の光学イメージャシステムを用いることができる。
【００１７】
光学イメージャシステムの一実施形態が、図１に示されており、システム１０が光源１２、たとえば前方方向に（光線上の円で囲んだｘおよび実線の矢印によって示される）非偏光１８を向けるための反射体１６を備えたアーク灯１４を含む。光源１２はまた、発光ダイオードまたはレーザ光源などのソリッドステート光源であってもよい。
【００１８】
システム１０は、本明細書に記載された単一または複数のフィルムＰＢＳなどのＰＢＳ２０を含む。ｘ偏光を有する光、すなわちｘ軸に平行な方向に偏光される光は、円で囲んだｘによって示される。ｙ偏光またはｚ偏光を有する光、すなわちｙ軸またはｚ軸に平行な方向に偏光される光は、その進行方向に応じて、実線の矢印によって示される。実線は入射光を示し、破線は、変化した偏光状態を有する反射型イメージャ２６から戻った光を示す。光源１２によって形成される光は、ＰＢＳ２０を照射する前に、調整光学素子２２によって調整されることができる。調整光学素子２２は、投影システムによって望ましい特性に光源１２によって発せられる光の特性を変化させることができる。一実施形態において、調整光学素子２２は、光の発散、光の偏光状態、または光のスペクトルのうち、任意の１つ以上を変化させてもよい。調整光学素子２２は、たとえば、１つ以上のレンズ、偏光変換器、前置偏光子および／または望ましくない紫外光または赤外光を除去するためのフィルタを含んでもよい。
【００１９】
例示的な実施形態において、調整光学素子２２は、光フィルターまたは「カット」フィルターを含む。光フィルター２２は、特定の範囲の光の波長がＰＢＳに達することを可能にし、ＰＢＳから第２の特定の範囲の光の波長をブロックする。いくつかの実施形態において、光フィルター２２は、ＰＢＳから紫外線（ＵＶ）光をブロックする。一実施形態において、光フィルター２２は、４００ｎｍまたは４２５ｎｍを超える光だけがＰＢＳに達することを可能にし、その結果、ＰＢＳに達する光の９９％が、４００ｎｍを超えるかまた４２５ｎｍを超える波長を有する。
【００２０】
光のｘ偏光成分は、ＰＢＳ２０によって反射型イメージャ２６に反射される。反射型イメージャ２６の液晶モードは、スメクチック、ネマチックまたは他の適切なタイプの反射型イメージャであってもよい。反射型イメージャ２６がスメクチックである場合には、反射型イメージャ２６は強誘電性液晶ディスプレイ（ＦＬＣＤ）であってもよい。イメージャ２６は、ｙ偏光を有する画像ビームを反射して変調する。反射されたｙ偏光は、ＰＢＳ２０を透過され、投影レンズシステム２８によって投影され、レンズシステム２８とイメージャとの間のすべての構成要素を考慮すると、その設計は通常それぞれの具体的な光学システムにとって最適化される。反射型イメージャ２６の動作を制御するために、制御装置５２が反射型イメージャ２６に接続される。通常、制御装置５２は、反射光に画像を形成するために、イメージャ２６の異なるピクセルを作動する。
【００２１】
図２は、本開示による、ポリエステル偏光フィルム上に配置された光安定剤を含む接着剤層を利用する偏光ビームスプリッタ１１０の一実施形態を示す。この実施形態において、偏光ビームスプリッタ１１０は、例えば、多層反射偏光フィルムなどのポリエステル偏光子フィルム１５０を含む。フィルム１５０は、当該技術分野に公知の任意の適した多層反射偏光フィルムであってよい。いくつかの実施形態において、フィルム１５０は、ポリエチレンテレフタレート（ＰＥＴ）およびＰＥＴのコポリマー（ｃｏＰＥＴ）などの多層反射偏光フィルムである。いくつかの実施形態において、フィルム１５０は整合ｚ屈折率偏光子フィルムである。例示の多層フィルム１５０は、第１の表面１１４および第２の対向した表面１２２を有する。接着剤層１１２、１２０は、多層反射偏光フィルム１５０の第１の表面１１４および／または第２の表面１２２上に配置される。第１の硬質カバー１３０は、接着剤層１１２上に配置される。第２の硬質カバー１４０は、多層反射偏光フィルム１５０に隣接している。第２の接着剤層１２０を第２の硬質カバー１４０と多層反射偏光フィルム１５０との間に配置することができる。いくつかの実施形態において、偏光ビームスプリッタ１１０は、２つのポリエステル偏光子フィルムを含む。いくつかの実施形態において、偏光ビームスプリッタ１１０は、３つ以上のポリエステル偏光子フィルムを含む。いくつかの実施形態において、接着剤層は、２つ以上のポリエステル偏光フィルムの間に配置される。
【００２２】
２つのプリズム１３０および１４０を含むように示されているが、ＰＢＳ１１０は多層反射偏光フィルム１５０の一方の側または両側の上に配置される任意の適切なカバーを含んでもよい。プリズム１３０および１４０は、ＰＢＳの所望の目的を達成するために、適切な屈折率を有する任意の光透過性材料から構成されることができる。プリズムは、内部全反射状態、すなわち伝搬角度が正常な使用状態下で（たとえば、入射光がプリズムの一面に垂直である場合）９０°に近づくか、または９０°を超える状態を形成する屈折率より小さい屈折率を有さなければならない。このような状態をスネルの法則を用いて計算することができる。プリズムは等方性材料から製造されることが好ましいが、他の材料を用いることができる。「光透過性」材料は、光源からの入射光の少なくとも一部が材料を透過することができる材料である。一部の用途では、望ましくない波長をなくすために、入射光を予め濾波することができる。プリズムとして用いるのに適した材料には、セラミックス、ガラスおよびポリマーが挙げられるが、これらに限定されるわけではない。ガラスの１つの有用なカテゴリーには、米国特許出願公開第２００４−０２２７９９４号明細書に記載されているような、ショット（Ｓｃｈｏｔｔ）から市販されているＳＫ５として公知の無鉛ガラスがある。
【００２３】
ＰＢＳ接合体１１０は、高い光強度の硬質カバー１３０およびより低い光強度の硬質カバー１４０を有することができる。高い光強度の硬質カバー１３０は、光源に最も近い硬質カバーである（図１および図３を参照）。高い光強度の硬質カバー１３０は、より低い光強度の硬質カバー１４０より高い強度の光を受ける。多くの実施形態において、この高い光強度の硬質カバー１３０とポリエステル多層反射偏光フィルム１５０との間に光安定化剤を含有する接着剤層１１２を配置することが望ましい。接着剤層１１２の光学特性および物理特性により、高い強度の光の下でポリエステルフィルム１５０を依然として安定のままにすることができる。
【００２４】
接着剤層１１２、１２０は、感圧接着剤または非感圧接着剤（例えば、熱硬化接着剤または湿分硬化接着剤）を含んでもよい。いくつかの実施形態において、接着剤は感圧接着剤である。いくつかの実施形態において、接着剤層は、透明な接着剤である。いくつかの実施形態において、接着剤層は、低量の残留物（例えば、低ガス生成接着剤）を含有する。
【００２５】
接着剤のために有用な材料の１つのクラスには、アクリレートおよびメタクリレートポリマーおよびコポリマーがある。このようなポリマーは、例えば、アルキル基が１〜約２０個の炭素原子（例えば、３〜１８個の炭素原子）を有する、非第三アルキルアルコールの１つ以上のモノマーアクリル酸エステルまたはメタクリル酸エステルを重合することによって形成される。適したアクリレートモノマーには、例えば、メチルアクリレート、エチルアクリレート、ｎ−ブチルアクリレート、ラウリルアクリレート、２−エチルヘキシルアクリレート、シクロヘキシルアクリレート、イソ−オクチルアクリレート、オクタデシルアクリレート、ノニルアクリレート、デシルアクリレート、およびドデシルアクリレートなどがある。相当するメタクリレートも有用である。芳香族アクリレートおよびメタクリレート、例えば、ベンジルアクリレートもまた、有用である。場合により、１つ以上のモノエチレン性不飽和コモノマーをアクリレートまたはメタクリレートモノマーと重合させてもよい。コモノマーの特定のタイプおよび量は、ポリマーの所望の性質に基づいて選択される。
【００２６】
有用なコモノマーの１つの群には、（メタ）アクリレート（すなわち、アクリレートまたはメタクリレート）ホモポリマーのガラス転移温度より高いホモポリマーガラス転移温度を有するコモノマーがある。この群に含まれる適したコモノマーの例には、アクリル酸、アクリルアミド、メタクリルアミド、置換アクリルアミド（例えばＮ，Ｎ−ジメチルアクリルアミド）、イタコン酸、メタクリル酸、アクリロニトリル、メタクリロニトリル、酢酸ビニル、Ｎ−ビニルピロリドン、イソボルニルアクリレート、シアノエチルアクリレート、Ｎ−ビニルカプロラクタム、無水マレイン酸、ヒドロキシアルキル（メタ）−アクリレート、Ｎ，Ｎ−ジメチルアミノエチル（メタ）アクリレート、Ｎ，Ｎ−ジエチルアクリルアミド、ベータ−カルボキシエチルアクリレート、ネオデカン酸、ネオノナン酸、ネオペンタン酸、２−エチルヘキサン酸、またはプロピオン酸のビニルエステル（例えば、コネチカット州、ダンバリーのユニオンカーバイドコーポレーション（Ｕｎｉｏｎ  Ｃａｒｂｉｄｅ  Ｃｏｒｐ．，ｌｏｃａｔｅｄ  ｉｎ  Ｄａｎｂｕｒｙ，Ｃｏｎｎ．）から入手できる、商品名ヴィネーツ（ＶＹＮＡＴＥＳ）として入手できるもの）、塩化ビニリデン、スチレン、ビニルトルエン、およびアルキルビニルエーテルなどがある。
【００２７】
アクリレートまたはメタクリレートモノマーと重合させてもよいモノエチレン性不飽和コモノマーの第２の群には、アクリレートホモポリマーのガラス転移温度より低いホモポリマーガラス転移温度（Ｔｇ）を有するモノエチレン性不飽和コモノマーがある。このクラスに含まれる適したコモノマーの例には、エチルオキシエトキシエチルアクリレート（Ｔｇ＝−７１℃）およびメトキシポリエチレングリコール４００アクリレート（Ｔｇ＝−６５℃；新中村化学工業株式会社から商品名ＮＫエステルＡＭ−９０Ｇとして入手可能）がある。
【００２８】
接着剤において有用なポリマーの第２のクラスには、半結晶性ポリマー樹脂、例えばポリオレフィンおよびポリオレフィンコポリマー（例えば、低密度ポリエチレン、高密度ポリエチレン、ポリプロピレン、エチレン−プロピレンコポリマー等の、約２〜約８個の炭素原子を有するモノマーをベースとしたポリマー樹脂）、ポリエステルおよびコポリエステル、ポリアミドおよびコポリアミド、フッ素化ホモポリマーおよびコポリマー、ポリアルキレンオキシド（例えば、ポリエチレンオキシドおよびポリプロピレンオキシド）、ポリビニルアルコール、イオノマー（例えば、塩基で中和されたエチレン−メタクリル酸コポリマー）、および酢酸セルロースなどがある。このクラスのポリマーの他の例には、実質的に非晶質のポリマー、例えばポリアクリロニトリル、ポリ塩化ビニル、熱可塑性ポリウレタン、ポリカーボネート、非晶質ポリエステル、非晶質ポリアミド、ＡＢＳブロックコポリマー、ポリフェニレンオキシドアロイ、イオノマー（例えば、塩で中和されたエチレン−メタクリル酸コポリマー）、フッ素化エラストマー、およびポリジメチルシロキサンなどがある。
【００２９】
接着剤において有用なポリマーの第３のクラスには、紫外線励起性基を含有するエラストマーがある。例には、ポリブタジエン、ポリイソプレン、ポリクロロプレン、スチレンとジエンとのランダムおよびブロックコポリマー（例えば、ＳＢＲ）、およびエチレン−プロピレン−ジエンモノマーゴムなどがある。ポリマーのこのクラスは典型的に、粘着性付与樹脂と組合せられる。
【００３０】
接着剤において有用なポリマーの第４のクラスには、非光重合性モノマーから調製された感圧およびホットメルト適用接着剤がある。このようなポリマーは、接着剤ポリマー（すなわち、本質的に接着剤であるポリマー）、または本質的に接着剤ではないが可塑剤、または粘着付与剤などの成分を配合されたときに接着剤組成物を形成することができるポリマーであってもよい。具体例には、ポリ−アルファ−オレフィン（例えば、ポリオクテン、ポリヘキセン、およびアタクチックポリプロピレン）、ブロックコポリマーベースの接着剤、天然および合成ゴム、シリコーン接着剤、エチレン−酢酸ビニル、およびエポキシ含有構造用接着剤ブレンド（例えば、エポキシ−アクリレートおよびエポキシ−ポリエステルのブレンド）などがある。
【００３１】
接着剤において有用なポリマーの第５のクラスには、一般的なエポキシ、例えば、芳香族エポキシおよび／または脂肪族エポキシがある。
【００３２】
いくつかの実施形態において、シリコーンベースの接着剤が有用である場合がある。
【００３３】
接着剤層は、放射線硬化（例えば、熱硬化、紫外線硬化、または電子ビーム硬化）されてもよく、溶剤ベース、水ベースまたは固形分１００パーセントであってもよい。
【００３４】
いくつかの実施形態において、接着剤層は、少なくとも１マイクロメートル（例えば、少なくとも５マイクロメートル）の厚さを有する。いくつかの実施形態において、接着剤層は１５０マイクロメートル未満（例えば、５０マイクロメートル未満、例えば、２５マイクロメートル未満）である。いくつかの実施形態において、接着剤層は１〜１５０マイクロメートル、または１〜５０マイクロメートル、または１〜２５マイクロメートル、または５〜１５０マイクロメートル、または５〜５０マイクロメートル、または５〜２５である。
【００３５】
多くの場合、様々な光学イメージャシステムにおいて用いられるＰＢＳは、相当な入射光エネルギーまたは光束に露光される。この相当な光束の結果は、ＰＢＳの有機成分の避けられない劣化であり、ＰＢＳの有効寿命を減少させる。本開示は、ＰＢＳの安定性および／または寿命を改良する光安定剤を有する接着剤層を含むＰＢＳに基づいている。
【００３６】
接着剤層１１２および／または１２０中に光安定剤を含むことによって隣接したポリエステル偏光フィルム１５０の安定性を改良することが見出された。例示的な実施形態において、光安定剤は、紫外線（ＵＶ）光吸収剤および／またはヒンダードアミンを含む。以下に記載されるように、紫外線吸収剤を添加することによって、測定可能な紫外線光が接着剤層１１２および／または１２０またはポリエステル偏光フィルム１５０のどちらにも入射しないので、隣接したポリエステル偏光フィルム１５０の動作寿命を改良することは意外である。いくつかの実施形態において、上に記載されたように、紫外線光は光源１４によって放射されない。いくつかの実施形態において、紫外線フィルター２２（図１を参照）は、ＰＢＳ接合体１１０と光源１４との間に配置される。
【００３７】
紫外線光吸収剤は典型的に、構造体の光分解を起こす紫外線エネルギーを競合して吸収することによって機能する。しかしながら、ここに記載されたＰＢＳ接合体１１０について、紫外線光は、ＰＢＳ接合体１１０上に誘導されない。多種多様な紫外線吸収化合物が市販されており、例えば、ベンゾフェノン（例えば、商品名サイアソーブ（ＣＹＡＳＯＲＢ）ＵＶ−５３１（ニュージャージー州、ウエストパターソンのサイテック・インダストリーズ社（Ｃｙｔｅｃ  Ｉｎｄｕｓｔｒｉｅｓ  Ｉｎｃ．，ｌｏｃａｔｅｄ  ｉｎ  Ｗｅｓｔ  Ｐａｔｅｒｓｏｎ，Ｎ．Ｊ．）から入手可能）、ユビヌル（ＵＶＩＮＵＬ）３００８（ニュージャージー州、マウントオリーブ（Ｍｏｕｎｔ  Ｏｌｉｖｅ，Ｎ．Ｊ．）のＢＡＳＦから入手可能）、およびロウィライト（ＬＯＷＩＬＩＴＥ）２２（インディアナ州、ウェスト・ラファイエットのグレート・レーク・ケミカル・コーポレーション（Ｇｒｅａｔ  Ｌａｋｅ  Ｃｈｅｍｉｃａｌ  Ｃｏｒｐ．，Ｗｅｓｔ  Ｌａｆａｙｅｔｔｅ，ＩＮ．，）から入手可能）として販売されている材料）トリアジン（例えば、商品名サイアソーブＵＶ−１１６４（サイテック・インダストリーズ社（Ｃｙｔｅｃ  Ｉｎｄｕｓｔｒｉｅｓ  Ｉｎｃ．）から入手可能）、およびチヌビン（ＴＩＮＵＶＩＮ）４０５およびチヌビン１５７７（チバ・スペシャルティ・ケミカルズ・ノース・アメリカ（Ｃｉｂａ  Ｓｐｅｃｉａｌｔｙ  Ｃｈｅｍｉｃａｌｓ  Ｎｏｒｔｈ  Ａｍｅｒｉｃａ）から入手可能）として販売されている材料）などがある。
【００３８】
いくつかの実施形態において、紫外線吸収化合物が接着剤層１１２、１２０中に接着剤層１１２、１２０の約０．２５重量％（例えば、０．５重量％、例えば、１重量％）〜約５重量％（例えば４重量％、例えば、３重量％）の量において存在する。いくつかの実施形態において、紫外線吸収化合物、約０．５重量％が存在する。いくつかの実施形態において、紫外線吸収化合物、約１重量％が存在する。いくつかの実施形態において、紫外線吸収化合物、約２重量％が存在する。
【００３９】
代わりにまたはＵＶＡに加えて、接着剤層１１２、１２０は、ヒンダードアミン光安定化（ＨＡＬＳ）組成物を含んでもよい。一般に、最も有用なＨＡＬＳ組成物は、テトラメチルピペリジンから誘導されたＨＡＬＳ組成物、およびポリマー第三アミンと考えられるＨＡＬＳ組成物である。一般に、これらには、ポリエステル、ポリエーテル、ポリアミド、ポリアミン、ポリウレタン、ポリウレア、ポリアミノトリアジンおよびそのコポリマーなど、ポリアルキルピペリジン成分を含有するモノマー、オリゴマー、およびポリマー化合物がある。いくつかの実施形態において、ＨＡＬＳ組成物は、ヒドロキシピペリジンと適した酸またはトリアジンとの重縮合物など、置換ヒドロキシピペリジンから製造された化合物を含有するＨＡＬＳ組成物である。有用なＨＡＬＳ組成物は、例えば、チバ・スペシャルティ・ケミカルズ・ノース・アメリカ（Ｃｉｂａ  Ｓｐｅｃｉａｌｔｙ  Ｃｈｅｍｉｃａｌｓ  Ｎｏｒｔｈ  Ａｍｅｒｉｃａ）から商品名チヌビン（ＴＩＮＵＶＩＮ）として、例えば、チヌビン７７０およびチヌビン１２３として市販されている。別の有用なＨＡＬＳ組成物は、例えば、グレート・レーク・ケミカル・コーポレーション（Ｇｒｅａｔ  Ｌａｋｅ  Ｃｈｅｍｉｃａｌ  Ｃｏｒｐ）から商品名ロウィライト（ＬＯＷＩＬＩＴＥ）９２として市販されている。
【００４０】
いくつかの実施形態において、ＨＡＬＳ化合物は、接着剤層１１２、１２０の約０．２５重量％（例えば、０．５重量％、例えば、１重量％）〜約５重量％（例えば４重量％、例えば、３重量％）の量において接着剤層１１２、１２０中に存在する。いくつかの実施形態において、ＨＡＬＳ化合物、約０．５重量％が存在する。いくつかの実施形態において、ＨＡＬＳ化合物、約１重量％が存在する。いくつかの実施形態において、ＨＡＬＳ化合物、約２重量％が存在する。一実施形態において、ＨＡＬＳ化合物、約０．５重量％が存在し、紫外線吸収化合物、約０．５重量％が存在する。別の実施形態において、ＨＡＬＳ化合物、約１重量％が存在し、紫外線吸収化合物、約１重量％が存在する。
【００４１】
適切なポリエステル多層反射偏光フィルムとしては、たとえば、米国特許第５，８８２，７７４号明細書に記載されている多層反射偏光フィルムが挙げられる。適切なポリエステル多層反射偏光フィルムの一実施形態は２つの材料の交互の層を含み、少なくとも１つの材料は複屈折性で延伸されている。多くの実施形態において、多層フィルムは、等方性および複屈折材料の交互の層から形成される。フィルムの平面がｘ−ｙ平面であると考えられ、フィルムの厚さがｚ方向において測定されるのであれば、ｚ方向に平行な電気ベクトルを有する光の場合には、ｚ屈折率が複屈折材料における屈折率である。同様に、ｘ方向に平行なその電気ベクトルを有する光の場合には、ｘ屈折率が複屈折材料における屈折率であり、ｙ方向に平行なその電気ベクトルを有する光の場合には、ｙ屈折率が複屈折材料における屈折率である。多層反射偏光フィルムの場合には、複屈折材料のｙ屈折率は等方性材料の屈折率と実質的に同一でありうるのに対し、複屈折材料のｘ屈折率は等方性材料の屈折率と異なることがある。層厚が適切に選択される場合には、フィルムはｘ方向に偏光される可視光を反射し、ｙ方向に偏光される光を透過する。すべての入射角に関してその通過軸に沿って高い透過率を有する偏光子については交互の層のｙ屈折率およびｚ屈折率（フィルムに対して垂直）の両方を整合することができる。ｙ屈折率およびｚ屈折率の両方に関する整合を達成するのに、フィルムの層に関してｙ屈折率のみが整合される場合に用いられる材料とは異なる材料を用いてもよい。３Ｍブランドの「ＤＢＥＦ」フィルムなどの３Ｍ多層フィルムは、これまでにｙ屈折率の整合が行われていた。
【００４２】
有用なポリエステル多層反射偏光フィルムの一例は、整合ｚ屈折率偏光子フィルムであり、このフィルムでは、複屈折材料のｚ屈折率が複屈折材料のｙ屈折率と実質的に同一である。整合ｚ屈折率を有するポリエステル偏光フィルムは、米国特許第５，８８２，７７４号明細書および米国特許第５，９６２，１１４号明細書、以下の米国特許出願公開第２００２−０１９０４０６号明細書；米国特許出願公開第２００２−０１８０１０７号明細書；米国特許出願公開第２００４−００９９９９２号明細書；および米国特許出願公開第２００４−００９９９９３号明細書に記載されている。整合ｚ屈折率を有するポリエステル偏光フィルムもまた、米国特許第６，６０９，７９５号明細書に記載されている。
【００４３】
公称ｓ偏光の透過の場合には、ｚ屈折率不整合は無関係である。定義によって、公称ｓ偏光は、フィルムのｚ屈折率を検知しない。しかしながら、本発明の譲受人に譲渡された米国特許第６，４８６，９９７号明細書に記載されたように、種々の方位角における複屈折性多層偏光子の反射特性は、ＰＢＳがｘ偏光（略ｓ偏光）光を反射し、ｙ偏光（略ｐ偏光）光を透過するように構成される場合には、投影システム性能がすぐれている。ポリエステル多層光学フィルムの光パワーまたは積算反射率は、光学ユニットまたは層のペア内の屈折率不整合から導出されるが、２つより多い層を用いて光学ユニットを形成してもよい。光を反射するために、２つ以上のポリマーの交互の層を含むポリエステル多層反射フィルムを用いることが公知であり、たとえば、米国特許第３，７１１，１７６号明細書、米国特許第５，１０３，３３７号明細書、国際公開出願第９６／１９３４７号パンフレットおよび国際公開出願第９５／１７３０３号パンフレットに記載されている。光学スペクトルにおけるこの光パワーの位置付けは、層厚に応じて決まる。具体的な多層フィルムの反射スペクトルおよび透過スペクトルは、主に個別の層の光学厚さに左右され、層の光学厚さは、層の実際の厚さおよびその屈折率の積として定義される。したがって、フィルムは、以下の式に基づき、層の適切な光学厚さの選択によって、光の赤外波長、可視波長または紫外波長λMを反射するように設計されることができる。
λM＝（２／Ｍ）＊Ｄr
式中、Ｍは反射光の具体的な次数を表す整数であり、Ｄrは、通常は等方性材料からなる一層および異方性材料からなる一層を有する層のペアである光学反復ユニットの光学厚さである。したがって、Ｄrは、光学反復ユニットを構成する個別のポリマー層の光学厚さの和である。したがって、λが１次反射ピークの波長である場合には、Ｄrは厚さにおいて１／２λである。一般に、反射ピークは有限の帯域幅を有し、帯域幅は屈折率の差の増大と共に増大する。多層フィルムの厚さに沿って光学反復ユニットの光学厚さを変化させることによって、多層フィルムは、波長の広帯域にわたって光を反射するように設計されることができる。この帯域は、反射帯域またはストップバンドと一般に呼ばれる。この帯域に生じる層の集積は、多層スタックと一般に呼ばれる。したがって、多層フィルムの中の光学反復ユニットの光学厚さ分布は、フィルムの反射スペクトルおよび透過スペクトルにおいて明白に示される。屈折率整合が通過方向においてきわめて高い場合には、通過状態の透過スペクトルは略平坦であり、所望のスペクトル領域において９５％を超えてもよい。
【００４４】
本開示において有用なポリエステル多層反射偏光フィルムは、１つ以上の帯域パケットを含有する厚さ分布を有してもよい。帯域パケットは、広帯域の波長が多層スタックによって反射されるような層厚の範囲を有する多層スタックである。たとえば、青色帯域パケットは、青色光、すなわち約４００ｎｍ〜５００ｎｍを反射するような光学厚さ分布を有してよい。本開示の多層ポリエステル反射偏光フィルムは、それぞれが異なる波長帯域を反射する１つ以上の帯域パケット、たとえば、赤色パケット、緑色パケットおよび青色パケットを有する多層反射偏光子を含んでもよい。本発明において有用な多層ポリエステル反射偏光フィルムはまた、紫外帯域パケットおよび／または赤外帯域パケットも同様に備えてもよい。一般に、青色パケットは、パケットが青色光を反射する傾向があるような光学反復ユニットの厚さを有し、したがって、緑色パケットまたは赤色パケットの光学反復ユニットの厚さより小さい光学反復ユニット厚さを有する。帯域パケットは、１つ以上の内部境界層によって多層ポリエステル反射偏光フィルムの中で分離されることができる。
【００４５】
本開示の一実施形態は、キューブを形成するために用いられる略直角三角形のプリズムを有するＰＢＳを含んでもよい。この場合には、ポリエステル偏光フィルムは、本明細書に記載されるように、２つのプリズムの斜辺の間に挟まれる。キューブ形状のＰＢＳは、コンパクトな設計を提供するため、たとえば、小さくて軽量で可搬性のプロジェクタを提供するように光源およびフィルタなどの他の構成要素を位置決めすることができるため、多くの投影システムでは好ましいことがある。
【００４６】
キューブは一実施形態であるが、他のＰＢＳ形状を用いることができる。たとえば、複数のプリズムの組み合わせを組み立てて、矩形のＰＢＳを形成することができる。いくつかのシステムについては、１つ以上の面が正方形でないように、キューブ形状のＰＢＳを変更してもよい。非正方形の面が用いられる場合には、カラープリズムまたは投影レンズなどの次の隣接する構成要素によって整合平行面を提供することができる。
【００４７】
プリズムの寸法、および結果として生じるＰＢＳの寸法は、対象とする用途に左右される。図３を参照して本明細書で説明される、例示的なシリコン基板上の３−パネル液晶（ＬＣｏＳ）光エンジンにおいて、ＰＢＳは、長さおよび幅が１７ｍｍであり、高さが２４ｍｍであってもよく、その場合、フィリップス・コーポレーション（Ｐｈｉｌｉｐｓ  Ｃｏｒｐ．）（独国アーヘン（Ａａｃｈｅｎ，Ｇｅｒｍａｎｙ））によって市販されているＵＨＰ型などの小型のアーク高圧水銀型ランプを用い、そのビームがｆ／２．３の光の円錐として生成され、ジェイヴィシー（ＪＶＣ）（米国ニュージャージー州ウェイン（Ｗａｙｎｅ，ＮＪ，ＵＳＡ））、日立（米国カリフォルニア州フリモント（Ｆｒｅｍｏｎｔ，ＣＡ，ＵＳＡ））またはスリー・ファイブ・システムズ（Ｔｈｒｅｅ−Ｆｉｖｅ  Ｓｙｓｔｅｍｓ）（米国アリゾナ州テンペ（Ｔｅｍｐｅ，ＡＺ，ＵＳＡ））から入手可能なイメージャなどのアスペクト比が１６：９の対角線が０．７インチのイメージャと共に用いるためのＰＢＳキューブに提供される。ビームおよびイメージャサイズのｆナンバーは、ＰＢＳサイズを決定する因子の一部である。
【００４８】
ポリエステル反射偏光ＰＢＳ接合体を以下の方法によって形成することができる。ポリエステル反射偏光フィルムと硬質カバーとの間に、接着剤層を配置（たとえば、塗布または積層）することができる。ポリエステル反射偏光フィルムまたは硬質カバーのいずれかの上に、接着剤層を配置（たとえば、塗布または積層）することができる。接着剤層は、ポリエステル反射偏光フィルムおよび／または硬質カバーに適用されている間、接着剤層を屈曲させることができるほど十分に、可撓性を有することができる。ポリエステル反射偏光フィルムおよび／または硬質カバー上の接着剤層の積層または塗布により、いくつかの実施形態において、著しい空隙が接着剤層とポリエステル反射偏光フィルムおよび／または硬質カバーとの間に形成されないようにすることができる。ポリエステル反射偏光フィルムが２つの硬質カバーの間に配置されるように第２の硬質カバーをポリエステル反射偏光フィルムに隣接して配置することができる。第２の接着剤層をポリエステル反射偏光フィルムと第２の硬質カバーとの間に配置することができる。多くの実施形態において、必要に応じて、２つ以上のポリエステル反射偏光フィルムがＰＢＳ接合体に含まれてもよい。
【００４９】
単色画像またはカラー画像を形成するために単一イメージャを用いてもよい。典型的に、カラー画像を形成するために多数のイメージャが用いられ、そこで照明光は異なった色の多数のビームに分割される。画像は個別にビームのそれぞれに載せられ、これらのビームが次に再び結合されて、フルカラー画像を形成する。
【００５０】
複数イメージャ投影システム２００の実施形態が、図３に概略的に示されている。光２０２は、光源３０４から発せられる。光源２０４は、上に記載されたように、アークランプまたはフィラメントランプまたは投影画像に適した光を生成するための任意の他の適切な光源であってもよい。光源２０４は、投影エンジンに向かう光の量を増大させるために、楕円反射体（図示されている）、放物反射体などの反射体２０６によって包囲されてもよい。
【００５１】
光２０２は、異なるカラー帯域に分割される前に通常処理される。光２０２を、上に記載されたように調整光学素子によって処理することができる。いくつかの実施形態において、上に記載されたように、光は紫外線フィルター２０８を通過する。いくつかの実施形態において、光２０２はまた、所望の偏光の光のみが投影エンジンに向けられるように、任意の前置偏光子を通過されてもよい。望ましくない偏光状態の反射光を再利用するために、光源２０４に向け直すように、前置偏光子は反射偏光子の形であってもよい。投影エンジンにおけるイメージャが均一に照らされるように、光２０２はまた、均質化されてもよい。光２０２を均質化するための１つの手法は、光３０２を反射トンネル２１０の中を通過させることであるが、光を均質化するための他の手法を用いてもよいことは十分に認識されよう。
【００５２】
例示の実施形態において、均質化された光２１２は、発散角を低減するために、第１のレンズ２１４を通過する。光２１２は、次にたとえば誘電薄膜フィルタであってもよい第１の色分離器２１６に入射する。第１の色分離器２１６は、第１のカラー帯域の光２１８と残りの光２２０を分離する。
【００５３】
第１のカラー帯域の光２１８を、第２のレンズ２２２さらに任意に第３のレンズ２２３を通過させて、第１のＰＢＳ２２４に入射する第１のカラー帯域の光ビーム２１８のサイズを制御することができる。光２１８は、第１のＰＢＳ２２４から第１のイメージャ２２６に至る。イメージャは、ＰＢＳ２２４によって透過される偏光状態の画像光２２８をｘキューブ色結合器２３０に反射する。イメージャ２２６は、位相遅延素子などの１つ以上の補償素子を含むことができ、さらに偏光回転を行い、従って画像光におけるコントラストを増大させることができる。
【００５４】
残りの光２２０を、第３のレンズ２３２を通過させることができる。次に、残りの光２２０は、たとえば薄膜フィルタなどの第２の色分離器２３４に入射して、第２のカラー帯域の光ビーム２３６および第３のカラー帯域の光ビーム２３８を生成する。第２のカラー帯域の光２３６は、第２のＰＢＳ２４２によって第２のイメージャ２４０に向けられる。第２のイメージャ２４０は、第２のカラー帯域の画像光２４４をｘキューブ色結合器２３０に向ける。
【００５５】
第３のカラー帯域の光２３８は、第３のＰＢＳ２４８によって第３のイメージャ２４６に向けられる。第３のイメージャ２４６は、第３のカラー帯域の画像光２５０をｘキューブ色結合器２３０に向ける。
【００５６】
第１のカラー帯域の画像光２２８、第２のカラー帯域の画像光２４４および第３のカラー帯域の画像光２５０は、ｘキューブ色結合器２３０で結合され、フルカラー画像ビームとして投影光学素子２５２に向けられる。ｘキューブ色結合器２３０に結合される光の偏光を制御するために、たとえば半波長位相遅延板などの偏光回転光学素子２５４が、ＰＢＳ２２４、２４２および２４８とｘキューブ色結合器２３０との間に設けられてもよい。例示の実施形態において、偏光回転光学素子２５４が、ｘキューブ色結合器２３０と第１のＰＢＳ２２４および第３のＰＢＳ２４８との間に配置される。ＰＢＳ２２４、２４２および２４８の任意の１つ、２つまたは３つすべては、本明細書に記載されるように、１つ以上の多層反射偏光フィルムを含んでもよい。
【００５７】
例示の実施形態の変形を用いてもよいことは十分に認識されよう。たとえば、イメージャに光を反射して次に画像光を透過するのではなく、ＰＢＳは光をイメージャに透過して、次に画像光を反射してもよい。上述の投影システムは例示に過ぎない。本開示の複数のフィルムＰＢＳを用いる種々のシステムを設計することができる。
【実施例】
【００５８】
以下の実施例のポリエステル多層反射偏光フィルムは、構造および処理において類似である。フィルムは、米国特許第６，６０９，７９５号明細書に記載された一般的な方法によっておよび米国特許出願公開第２００４−０２２７９９４号明細書に記載された一般的な方法によって押出および延伸された。
【００５９】
実験の準備
ＰＢＳ接合体を組み立てて、次に（ＰＢＳ内の）ＭＯＦフィルム上に実質的な光を集束させる光照射デバイスで試験した。光束は、「典型的な」背面投影テレビ光エンジン（対照用）によって与えられた多数ワット／ｃｍ2として記載される。加速試験において、光は、典型的な背面投影光エンジンから与えられた光束の１３倍であり、これは「１３×」試験と呼ばれる。ＰＢＳキューブの外側温度は、人工的に約４１℃に制御された。紫外線／可視線の測定、カラーモニタリング、コントラストの測定、および裸眼による観察などの典型的な試験を実験の寿命にわたって規則的に完了した。色またはコントラストの適切でない機能的変化によって不良を定量することができる。
【００６０】
実験試料は、４つの構造的に異なったクラスの安定剤を含めた範囲の光安定剤の群を調べた。光安定剤を、ＰＢＳ構成に使用されたエポキシベースの接着剤に混合した。「青色光」の特定の偏光を反射するように設計されたＭＯＦフィルムを用いてＰＢＳを組み立てた。４３４ｎｍ低波長カットオフフィルターで、照射光を濾光して青色範囲の光を供給した。安定剤は、トリアゾール、トリアジン、ベンゾフェノン、およびヒンダーアミン（ＨＡＬＳ）の群からであった。合計１０の試料があり、各々、接着剤に添加された安定剤パッケージに関して異なっていた。全添加剤配合量は、接着剤の１重量％に等しかった。接着剤は、２．５７単位のアプリテック（Ａｐｐｌｉｔｅｃ）５０５１パートＢ（マサチューセッツ州、ハバーヒルのアプリテック（Ａｐｐｌｉ−ｔｅｃ，Ｈａｖｅｒｈｉｌｌ，ＭＡ））対７．４４単位のエポネックス（Ｅｐｏｎｅｘ）１５１０（テキサス州、ヒューストンのレゾリューション・パフォーマンス・プロダクツ（Ｒｅｓｏｌｕｔｉｏｎ  Ｐｅｒｆｏｒｍａｎｃｅ  Ｐｒｏｄｕｃｔｓ，Ｈｏｕｓｔｏｎ，ＴＸ））の重量比の混合物であった。
【００６１】
結果
以下のリストのデータは、安定化されない試料の平均に対する試料の寿命の推定比と共に、不良になる前に終了した照射時間数を記載する。
【００６２】
ベンゾフェノンファミリーを代表する試料は、公称１３×試験機で試験されたときに１３６０時間に達した。これは、平均の安定化されない試料に比べて寿命の約５０％の増加に等しい。また、若干のトリアジンも有望に思われ、両方の試料が対照標準よりも良かった。そららのトリアジン試料の１つは、対照標準に対して６０％の寿命の増加を示した。１つの試料は、０．５％のトリアジン（チヌビン４０５）と０．５％のＨＡＬＳ１２３（チヌビン１２３）との混合物であり、対照標準に対して８０％の寿命の増加をもたらした。ＨＡＬＳ  ロウィライト９２試料は、紫外線吸収剤でなく、そしてなおかつ４０％の寿命の増加を示すという点で興味深かった。トリアゾールは、この試験において顕著ではなかった。これらの結果は、安定剤の吸収プロファイルとよく相関しないように思えた。実験は、特定のクラスの安定剤がこの特定の構成について他のクラスの安定剤よりも良いことを示した。
【００６３】
【表１】
2008537605.tif 000003
【００６４】
本明細書に引用されたすべての文献および刊行物は、それらの全体が本開示内容に参照により明示的に援用される。本開示の例示的な実施形態が記載され、本開示の範囲内で可能な変型が言及されている。本開示のこれらのおよび他の変型および変更が、本開示の範囲から逸脱することなく実施できることは当業者には明白であり、本開示が本明細書に示された例示的な実施形態に限定されるものではないことを理解されたい。したがって、本開示は、冒頭に記載の特許請求の範囲によってのみ限定されるものとする。
【図面の簡単な説明】
【００６５】
【図１】単一反射イメージャに基づく投影ユニットの実施形態を概略的に示す。
【図２】多層反射偏光フィルムを有するＰＢＳの実施形態を概略的に示す。
【図３】複数の反射型イメージャに基づく投影ユニットの別の実施形態を概略的に示す。
【図１】
2008537605.tif 000004
【図２】
2008537605.tif 000005
【図３】
2008537605.tif 000006
【国際調査報告】
2008537605.tif 000007
2008537605.tif 000008
2008537605.tif 000009